(57)【要約】表示装置の表示ユニットの解像度によらずモアレとノイズの発生が少なく、さらには、特定角度の入射光による金属細線の光沢により、表示画像の認識が妨げられない導電性フィルムおよび導電性フィルムを備えるタッチパネルを提供する。導電性フィルムは表示装置の表示ユニット上に設置される。金属細線により構成された、合同凸五角形の第１の開口部が複数配列された第１の配線パターンを有する第１の導電部と、第１の導電部に対して少なくとも一部を重ねて離間して層状に配置された第２の導電部とを有する。第２の導電部は金属細線により構成された開口部を複数備える第２の配線パターンを有する。第１の導電部と第２の導電部を重ねた積層方向から見た際に、第１の導電部の第１の配線パターンと第２の導電部の第２の配線パターンによって構成される開口部群において、開口部面積の変動係数が５２％未満である。
2017126212.tif 000002
【特許請求の範囲】
【請求項１】
表示装置の表示ユニット上に設置される導電性フィルムであって、
金属細線により構成された、合同凸五角形の第１の開口部が複数配列された第１の配線パターンを有する第１の導電部と、
前記第１の導電部に対して少なくとも一部を重ねて離間して層状に配置された第２の導電部とを有し、
前記第２の導電部は、金属細線により構成された開口部を複数備える第２の配線パターンを有しており、
前記第１の導電部と前記第２の導電部を重ねた積層方向から見た際に、前記第１の導電部の前記第１の配線パターンと前記第２の導電部の前記第２の配線パターンによって構成される開口部群において、開口部面積の変動係数が５２％未満であることを特徴とする導電性フィルム。
【請求項２】
前記第２の導電部の前記第２の配線パターンの前記開口部は、多角形であり、前記合同凸五角形の前記第１の開口部の重心位置を頂点とする請求項１に記載の導電性フィルム。
【請求項３】
前記第２の導電部の前記第２の配線パターンの前記開口部は、多角形であり、前記合同凸五角形の前記第１の開口部の各辺の垂直二等分線が前記開口部の辺のうち、少なくとも１辺を構成する請求項１に記載の導電性フィルム。
【請求項４】
前記凸五角形は、辺ａ、辺ｂ、辺ｃ、辺ｄおよび辺ｅを有し、角Ａを辺ａと辺ｂとのなす角とし、角Ｂを前記辺ｂと前記辺ｃとのなす角とし、角Ｃを前記辺ｃと前記辺ｄとのなす角とし、角Ｄを前記辺ｄと前記辺ｅとのなす角とし、角Ｅを前記辺ｅと前記辺ａとのなす角とするとき、角Ａ＋角Ｂ＋角Ｃ＝１８０°を満たしており、
前記凸五角形の前記辺ｂと、前記凸五角形の前記辺ｃとを合わせ、かつ前記辺ｅが直線上に配置されている請求項１〜３のいずれか１項に記載の導電性フィルム。
【請求項５】
前記凸五角形は、辺ａ、辺ｂ、辺ｃ、辺ｄおよび辺ｅを有し、角Ａを辺ａと辺ｂとのなす角とし、角Ｂを前記辺ｂと前記辺ｃとのなす角とし、角Ｃを前記辺ｃと前記辺ｄとのなす角とし、角Ｄを前記辺ｄと前記辺ｅとのなす角とし、角Ｅを前記辺ｅと前記辺ａとのなす角とするとき、角Ａ＋角Ｂ＋角Ｃ＝１８０°を満たしており、
複数の前記凸五角形が、前記凸五角形の前記辺ｂと、前記凸五角形の前記辺ｃとを合わせ、かつ前記複数の前記凸五角形の前記辺ｅを、予め定められた直線からの距離を変えて配置されている請求項１〜３のいずれか１項に記載の導電性フィルム。
【請求項６】
前記凸五角形は、辺ａ、辺ｂ、辺ｃ、辺ｄおよび辺ｅを有し、角Ａを前記辺ａと前記辺ｂとのなす角とし、角Ｂを前記辺ｂと前記辺ｃとのなす角とし、角Ｃを前記辺ｃと前記辺ｄとのなす角とし、角Ｄを前記辺ｄと前記辺ｅとのなす角とし、角Ｅを前記辺ｅと前記辺ａとのなす角とするとき、
角Ａ＋角Ｂ＋角Ｄ＝１８０°、かつ辺ａ＝辺ｄを満たす請求項１〜３のいずれか１項に記載の導電性フィルム。
【請求項７】
前記凸五角形は、辺ａ、辺ｂ、辺ｃ、辺ｄおよび辺ｅを有し、角Ａを前記辺ａと前記辺ｂとのなす角とし、角Ｂを前記辺ｂと前記辺ｃとのなす角とし、角Ｃを前記辺ｃと前記辺ｄとのなす角とし、角Ｄを前記辺ｄと前記辺ｅとのなす角とし、角Ｅを前記辺ｅと前記辺ａとのなす角とするとき、
角Ｃ＝角Ｅ＝９０°、辺ａ＝辺ｅ、かつ辺ｃ＝辺ｄを満たす請求項１〜３のいずれか１項に記載の導電性フィルム。
【請求項８】
前記凸五角形は、辺ａ、辺ｂ、辺ｃ、辺ｄおよび辺ｅを有し、角Ａを前記辺ａと前記辺ｂとのなす角とし、角Ｂを前記辺ｂと前記辺ｃとのなす角とし、角Ｃを前記辺ｃと前記辺ｄとのなす角とし、角Ｄを前記辺ｄと前記辺ｅとのなす角とし、角Ｅを前記辺ｅと前記辺ａとのなす角とするとき、
角Ｂ×２＋角Ｃ＝３６０°、角Ｄ×２＋角Ａ＝３６０°、かつ辺ａ＝辺ｂ＝辺ｃ＝辺ｄを満たす請求項１〜３のいずれか１項に記載の導電性フィルム。
【請求項９】
前記凸五角形は、辺ａ、辺ｂ、辺ｃ、辺ｄおよび辺ｅを有し、角Ａを前記辺ａと前記辺ｂとのなす角とし、角Ｂを前記辺ｂと前記辺ｃとのなす角とし、角Ｃを前記辺ｃと前記辺ｄとのなす角とし、角Ｄを前記辺ｄと前記辺ｅとのなす角とし、角Ｅを前記辺ｅと前記辺ａとのなす角とするとき、
角Ｅ×２＋角Ｂ＝３６０°、角Ｄ×２＋角Ｃ＝３６０°、かつ辺ａ＝辺ｂ＝辺ｃ＝辺ｄを満たす請求項１〜３のいずれか１項に記載の導電性フィルム。
【請求項１０】
前記凸五角形は、辺ａ、辺ｂ、辺ｃ、辺ｄおよび辺ｅを有し、角Ａを前記辺ａと前記辺ｂとのなす角とし、角Ｂを前記辺ｂと前記辺ｃとのなす角とし、角Ｃを前記辺ｃと前記辺ｄとのなす角とし、角Ｄを前記辺ｄと前記辺ｅとのなす角とし、角Ｅを前記辺ｅと前記辺ａとのなす角とするとき、
角Ａ＝９０°、角Ｂ＋角Ｅ＝１８０°、角Ｄ×２＋角Ｅ＝３６０°、角Ｃ×２＋角Ｂ＝３６０°、かつ辺ａ＝辺ｂ＝（辺ｃ＋辺ｅ）を満たす請求項１〜３のいずれか１項に記載の導電性フィルム。
【請求項１１】
前記凸五角形は、辺ａ、辺ｂ、辺ｃ、辺ｄおよび辺ｅを有し、角Ａを前記辺ａと前記辺ｂとのなす角とし、角Ｂを前記辺ｂと前記辺ｃとのなす角とし、角Ｃを前記辺ｃと前記辺ｄとのなす角とし、角Ｄを前記辺ｄと前記辺ｅとのなす角とし、角Ｅを前記辺ｅと前記辺ａとのなす角とするとき、
角Ａ＝９０°、角Ｃ＋角Ｅ＝１８０°、角Ｂ×２＋角Ｃ＝３６０°、かつ辺ｄ＝辺ｅ＝（辺ａ×２＋辺ｃ）を満たす請求項１〜３のいずれか１項に記載の導電性フィルム。
【請求項１２】
前記凸五角形は、辺ａ、辺ｂ、辺ｃ、辺ｄおよび辺ｅを有し、角Ａを前記辺ａと前記辺ｂとのなす角とし、角Ｂを前記辺ｂと前記辺ｃとのなす角とし、角Ｃを前記辺ｃと前記辺ｄとのなす角とし、角Ｄを前記辺ｄと前記辺ｅとのなす角とし、角Ｅを前記辺ｅと前記辺ａとのなす角とするとき、
角Ａ＝９０°、角Ｃ＋角Ｅ＝１８０°、角Ｂ×２＋角Ｃ＝３６０°、かつ辺ａ×２＝辺ｄ＝（辺ｃ＋辺ｅ）を満たす請求項１〜３のいずれか１項に記載の導電性フィルム。
【請求項１３】
前記金属細線は、線幅が０．５μｍ以上５μｍ以下である請求項１〜１２のいずれか１項に記載の導電性フィルム。
【請求項１４】
前記第１の導電部は透明基体の一方の面上に設けられ、前記第２の導電部は前記透明基体の他方の面上に設けられている請求項１〜１３のいずれか１項に記載の導電性フィルム。
【請求項１５】
前記第１の配線パターンおよび前記第２の配線パターンは、前記表示ユニットの画素配列パターンに重畳される請求項１〜１４のいずれか１項に記載の導電性フィルム。
【請求項１６】
前記画素配列パターンは、前記表示ユニットのブラックマトリックスパターンである請求項１５に記載の導電性フィルム。
【請求項１７】
請求項１〜１６のいずれか１項に記載の導電性フィルムが、表示装置の表示ユニット上に配置されていることを特徴とするタッチパネル。
【発明の詳細な説明】
【技術分野】
【０００１】
本発明は、表示装置の表示ユニット上に配置され、タッチセンサーとして利用される導電性フィルムおよびこの導電性フィルムを備えるタッチパネルに関し、特に、表示装置の表示ユニットの解像度によらずモアレとノイズの発生が少なく、さらには、特定角度の入射光による金属細線の光沢による表示画像の認識を妨げない導電性フィルムおよびこの導電性フィルムを備えるタッチパネルに関する。
【背景技術】
【０００２】
近年、タブレット型コンピュータおよびスマートフォン等の携帯情報機器を始めとした各種の電子機器において、液晶表示装置等の表示装置と組み合わせて用いられ、画面に接触することにより電子機器への入力操作を行うタッチパネルの普及が進んでいる。【０００３】
タッチパネルには、透明基板に導電層が形成された導電性フィルムが用いられる。
導電層は、ＩＴＯ（Indium Tin Oxide）等の透明導電性酸化物、または透明導電性酸化物以外に金属により形成される。金属は上述の透明導電性酸化物に比べて、パターニングがしやすく、屈曲性に優れ、抵抗がより低い等の利点があるため、タッチパネル等において銅、銀等の金属が導電性細線に用いられている。【０００４】
特許文献１には、金属細線を用いたタッチパネルが記載されている。特許文献１のタッチパネルは、基材と、複数のＹ電極パターンと、複数のＸ電極パターンと、複数のジャンパ絶縁層と、複数のジャンパ配線と、透明絶縁層とを備えた静電容量センサである。複数のＹ電極パターンは、それぞれ略菱形形状を有しており、その頂点同士が相互に対向するように、基材の表面上にＸ方向およびＹ方向に沿ってマトリクス状に配列されている。複数のＸ電極パターンは、Ｙ電極パターンと同じ略菱形形状である。特許文献１のＸ電極パターンとＹ電極パターンは菱形のメッシュパターンである。
【先行技術文献】
【特許文献】
【０００５】
【特許文献１】特開２０１４−１１５６９４号公報
【特許文献２】特開２０１３−２１４５４５号公報
【特許文献３】特開２０１３−６９２６１号公報
【発明の概要】
【発明が解決しようとする課題】
【０００６】
タッチセンサーに用いられる導電性フィルムでは、特許文献１の略菱形形状のパターンのように、２種の等間隔平行線から形成される菱形のメッシュパターンが一般的である。
導電性フィルムを、タッチパネルに適用する際には、タッチパネルを配置する液晶表示装置に含まれるブラックマトリクスの周期パターンと導電性フィルムの菱形のメッシュパターンの積層による視覚的干渉効果に配慮する必要がある。【０００７】
具体的にはブラックマトリクスパターンの周期性と菱形のメッシュパターンの周期性が近しい場合に比較的長周期の干渉パターンが発生し、タッチパネル使用者にとっては縞状の模様が視認される。上述の比較的長周期の干渉パターンのことをモアレともいう。
モアレを回避するために、菱形のメッシュパターンにおいて２種の平行線の交わる角度の調整、平行線間隔距離の調整、液晶表示装置のブラックマトリクスパターンとメッシュパターンの設置角度の調整等を行い、ブラックマトリクスパターンとメッシュパターンの周期性をずらす対応がとられている。菱形のパターンの改良として、特許文献２のように菱形のパターンに不均一性を持たせる工夫がなされることがある。
具体的には菱形のメッシュパターンを形成するための平行線の間隔距離を、予め定められた範囲で不規則性を導入することによって、ブラックマトリクスパターンとメッシュパターンのモアレの発生をより抑制する。【０００８】
しかしながら、実際に任意の液晶表示装置に対しモアレ発生のないメッシュパターンを設計する場合、シミュレーション結果に基づいて好ましいと思われる実技サンプルを複数作製し、液晶表示装置への重ね合せ評価を実際に行って最適なメッシュパターンを選定するという手間が必要となる。
加えて、解像度の異なる他の液晶表示装置に同様のメッシュパターンを適用しようとしても、ブラックマトリクスの周期性が異なるために別解像度の液晶表示装置で最適化したメッシュパターンが適合する可能性が少なく、液晶表示装置の解像度毎にメッシュパターンを設計し、実技確認を行う必要性がある。多様な解像度の液晶表示装置モデルが存在し、それぞれにメッシュパターンを最適化することは無尽蔵に時間を要し、多くのタッチパネルに、タッチセンサーを開発し、提供する上で問題となる。【０００９】
また、西日等の特定の角度からの入射光に対しメッシュパターンを構成する細線による散乱により、メッシュパターンの細線形状が光沢として視認される場合において、菱形のメッシュパターンでは連続かつ広い範囲で光沢が視認され、液晶表示装置による表示画像認識の妨げになることがある。【００１０】
一方、メッシュパターンに含まれるメッシュセルの形状をランダムとすることによってメッシュパターン自身の周期性を大幅に低減し、ブラックマトリクスパターンの周期性との干渉を起きにくくしてモアレ発生を回避することが特許文献３で検討されている。ランダムなメッシュパターンを用いた場合、解像度の異なる液晶表示装置に対する適合性が高く、モアレの発生が起こりにくいことは確認できたが、一方で、ぎらつき状のノイズの発生が顕著になることが分かった。このノイズはランダムなメッシュパターンの局所的な不均一性が原因と考えられる。西日等の特定の角度からの入射光に対し、ランダムなメッシュパターンを構成する細線による散乱により、細線形状が光沢として視認される場合において、ランダムなメッシュパターンでは光沢が連続範囲発生することがなく、液晶表示装置による表示画像の認識の妨げにならない。【００１１】
メッシュパターンを有するタッチセンサーを、タッチパネルに組み込む際、モアレの発生がなく、ノイズが視認されないことが望ましく、さらに、解像度の異なる液晶表示装置への適合性が高く、特定角度の入射光によるメッシュパターンを構成する細線の光沢が、液晶表示装置の表示画像の認識に妨げにならないものが、現在要求されている。【００１２】
本発明の目的は、前述の従来技術に基づく問題点を解消し、表示装置の表示ユニットの解像度によらずモアレとノイズの発生が少なく、さらには、特定角度の入射光による金属細線の光沢により、表示画像の認識が妨げられない導電性フィルムおよび導電性フィルムを備えるタッチパネルを提供することにある。
【課題を解決するための手段】
【００１３】
上述の目的を達成するために、本発明の第１の態様は、表示装置の表示ユニット上に設置される導電性フィルムであって、金属細線により構成された、合同凸五角形の第１の開口部が複数配列された第１の配線パターンを有する第１の導電部と、第１の導電部に対して少なくとも一部を重ねて離間して層状に配置された第２の導電部とを有し、第２の導電部は、金属細線により構成された開口部を複数備える第２の配線パターンを有しており、第１の導電部と第２の導電部を重ねた積層方向から見た際に、第１の導電部の第１の配線パターンと第２の導電部の第２の配線パターンによって構成される開口部群において、開口部面積の変動係数が５２％未満であることを特徴とする導電性フィルムを提供するものである。【００１４】
第２の導電部の第２の配線パターンの開口部は、多角形であり、合同凸五角形の第１の開口部の重心位置を頂点とすることが好ましい。
第２の導電部の第２の配線パターンの開口部は、多角形であり、合同凸五角形の第１の開口部の各辺の垂直二等分線が開口部の辺のうち、少なくとも１辺を構成することが好ましい。【００１５】
凸五角形は、辺ａ、辺ｂ、辺ｃ、辺ｄ、および辺ｅを有し、角Ａを辺ａと辺ｂとのなす角とし、角Ｂを辺ｂと辺ｃとのなす角とし、角Ｃを辺ｃと辺ｄとのなす角とし、角Ｄを辺ｄと辺ｅとのなす角とし、角Ｅを辺ｅと辺ａとのなす角とするとき、角Ａ＋角Ｂ＋角Ｃ＝１８０°を満たしており、凸五角形の辺ｂと、凸五角形の辺ｃとを合わせ、かつ辺ｅが直線上に配置されていることが好ましい。
凸五角形は、辺ａ、辺ｂ、辺ｃ、辺ｄ、および辺ｅを有し、角Ａを辺ａと辺ｂとのなす角とし、角Ｂを辺ｂと辺ｃとのなす角とし、角Ｃを辺ｃと辺ｄとのなす角とし、角Ｄを辺ｄと辺ｅとのなす角とし、角Ｅを辺ｅと辺ａとのなす角とするとき、角Ａ＋角Ｂ＋角Ｃ＝１８０°を満たしており、複数の凸五角形が、凸五角形の辺ｂと、凸五角形の辺ｃとを合わせ、かつ複数の凸五角形の辺ｅを、予め定められた直線からの距離を変えて配置されていることが好ましい。【００１６】
凸五角形は、辺ａ、辺ｂ、辺ｃ、辺ｄ、および辺ｅを有し、角Ａを辺ａと辺ｂとのなす角とし、角Ｂを辺ｂと辺ｃとのなす角とし、角Ｃを辺ｃと辺ｄとのなす角とし、角Ｄを辺ｄと辺ｅとのなす角とし、角Ｅを辺ｅと辺ａとのなす角とするとき、角Ａ＋角Ｂ＋角Ｄ＝１８０°、かつ辺ａ＝辺ｄを満たすことが好ましい。
凸五角形は、辺ａ、辺ｂ、辺ｃ、辺ｄ、および辺ｅを有し、角Ａを辺ａと辺ｂとのなす角とし、角Ｂを辺ｂと辺ｃとのなす角とし、角Ｃを辺ｃと辺ｄとのなす角とし、角Ｄを辺ｄと辺ｅとのなす角とし、角Ｅを辺ｅと辺ａとのなす角とするとき、角Ｃ＝角Ｅ＝９０°、辺ａ＝辺ｅ、かつ辺ｃ＝辺ｄを満たすことが好ましい。【００１７】
凸五角形は、辺ａ、辺ｂ、辺ｃ、辺ｄ、および辺ｅを有し、角Ａを辺ａと辺ｂとのなす角とし、角Ｂを辺ｂと辺ｃとのなす角とし、角Ｃを辺ｃと辺ｄとのなす角とし、角Ｄを辺ｄと辺ｅとのなす角とし、角Ｅを辺ｅと辺ａとのなす角とするとき、角Ｂ×２＋角Ｃ＝３６０°、角Ｄ×２＋角Ａ＝３６０°、かつ辺ａ＝辺ｂ＝辺ｃ＝辺ｄを満たすことが好ましい。
凸五角形は、辺ａ、辺ｂ、辺ｃ、辺ｄ、および辺ｅを有し、角Ａを辺ａと辺ｂとのなす角とし、角Ｂを辺ｂと辺ｃとのなす角とし、角Ｃを辺ｃと辺ｄとのなす角とし、角Ｄを辺ｄと辺ｅとのなす角とし、角Ｅを辺ｅと辺ａとのなす角とするとき、角Ａ＝９０°、角Ｂ＋角Ｅ＝１８０°、角Ｄ×２＋角Ｅ＝３６０°、角Ｃ×２＋角Ｂ＝３６０°、かつ辺ａ＝辺ｂ＝（辺ｃ＋辺ｅ）を満たすことが好ましい。【００１８】
凸五角形は、辺ａ、辺ｂ、辺ｃ、辺ｄ、および辺ｅを有し、角Ａを辺ａと辺ｂとのなす角とし、角Ｂを辺ｂと辺ｃとのなす角とし、角Ｃを辺ｃと辺ｄとのなす角とし、角Ｄを辺ｄと辺ｅとのなす角とし、角Ｅを辺ｅと辺ａとのなす角とするとき、角Ａ＝９０°、角Ｃ＋角Ｅ＝１８０°、角Ｂ×２＋角Ｃ＝３６０°、かつ辺ｄ＝辺ｅ＝（辺ａ×２＋辺ｃ）を満たすことが好ましい。
凸五角形は、辺ａ、辺ｂ、辺ｃ、辺ｄ、および辺ｅを有し、角Ａを辺ａと辺ｂとのなす角とし、角Ｂを辺ｂと辺ｃとのなす角とし、角Ｃを辺ｃと辺ｄとのなす角とし、角Ｄを辺ｄと辺ｅとのなす角とし、角Ｅを辺ｅと辺ａとのなす角とするとき、角Ａ＝９０°、角Ｃ＋角Ｅ＝１８０°、角Ｂ×２＋角Ｃ＝３６０°、かつ辺ａ×２＝辺ｄ＝（辺ｃ＋辺ｅ）を満たすことが好ましい。【００１９】
金属細線は、線幅が０．５μｍ以上５μｍ以下であることが好ましい。
また、第１の導電部は透明基体の一方の面上に設けられ、第２の導電部は透明基体の他方の面上に設けられていることが好ましい。
例えば、第１の配線パターンおよび第２の配線パターンは、表示ユニットの画素配列パターンに重畳される。また、例えば、画素配列パターンは、表示ユニットのブラックマトリックスパターンである。【００２０】
本発明の第２の態様は、第１の態様の導電性フィルムが、表示装置の表示ユニット上に配置されていることを特徴とするタッチパネルを提供するものである。
【発明の効果】
【００２１】
本発明によれば、表示装置の表示ユニットの解像度によらずモアレとノイズの発生を少なくすることができる。さらには、特定角度の入射光による金属細線の光沢により、表示画像の認識が妨げられることを抑制することができる。
【図面の簡単な説明】
【００２２】
【図１】本発明の実施形態の導電性フィルムを有する表示装置を示す模式図である。
【図２】表示ユニットの画素配列パターンの一例を示す模式図である。
【図３】本発明の実施形態の導電性フィルムを用いたタッチセンサーを示す模式的平面図である。
【図４】本発明の実施形態の導電性フィルムの第１の例を示す模式的断面図である。
【図５】本発明の実施形態の導電性フィルムの第２の例を示す模式的断面図である。
【図６】凸五角形の第１の例を示す模式図である。
【図７】凸五角形の第１の例を用いた第１の配線パターンを示す模式図である。
【図８】凸五角形の第１の例の変形例を示す模式図である。
【図９】凸五角形の第１の例の変形例を用いた第１の配線パターンを示す模式図である。
【図１０】凸五角形の第２の例を示す模式図である。
【図１１】凸五角形の第２の例を用いた第１の配線パターンを示す模式図である。
【図１２】凸五角形の第３の例を示す模式図である。
【図１３】凸五角形の第３の例を用いた第１の配線パターンを示す模式図である。
【図１４】凸五角形の第４の例を示す模式図である。
【図１５】凸五角形の第４の例を用いた第１の配線パターンを示す模式図である。
【図１６】凸五角形の第５の例を示す模式図である。
【図１７】凸五角形の第５の例を用いた第１の配線パターンを示す模式図である。
【図１８】凸五角形の第６の例を示す模式図である。
【図１９】凸五角形の第６の例を用いた第１の配線パターンを示す模式図である。
【図２０】凸五角形の第７の例を示す模式図である。
【図２１】凸五角形の第７の例を用いた第１の配線パターンを示す模式図である。
【図２２】凸五角形の第８の例を示す模式図である。
【図２３】凸五角形の第８の例を用いた第１の配線パターンを示す模式図である。
【図２４】凸五角形の第９の例を示す模式図である。
【図２５】凸五角形の第９の例を用いた第１の配線パターンを示す模式図である。
【図２６】凸五角形の第１０の例を示す模式図である。
【図２７】凸五角形の第１０の例を用いた第１の配線パターンを示す模式図である。
【図２８】凸五角形の第１１の例を示す模式図である。
【図２９】凸五角形の第１１の例を用いた第１の配線パターンを示す模式図である。
【図３０】凸五角形の第１２の例を示す模式図である。
【図３１】凸五角形の第１２の例を用いた第１の配線パターンを示す模式図である。
【図３２】凸五角形の第１３の例を示す模式図である。
【図３３】凸五角形の第１３の例を用いた第１の配線パターンを示す模式図である。
【図３４】凸五角形の第１４の例を示す模式図である。
【図３５】凸五角形の第１４の例を用いた第１の配線パターンを示す模式図である。
【図３６】凸五角形の第１５の例を示す模式図である。
【図３７】凸五角形の第１５の例を用いた第１の配線パターンを示す模式図である。
【図３８】本発明の実施形態の導電性フィルムの第１の配線パターンの一例を示す模式図である。
【図３９】本発明の実施形態の導電性フィルムの第２の配線パターンの第１の例を示す模式図である。
【図４０】本発明の実施形態の導電性フィルムの第２の配線パターンの第２の例を示す模式図である。
【図４１】第２の配線パターンを説明するための模式図である。
【図４２】第１の例の凸五角形を用いた第１の配線パターンの第１の例を示す模式図である。
【図４３】第１の例の凸五角形を用いた第２の配線パターンの第１の例を示す模式図である。
【図４４】第１の例の凸五角形を用いた第１の配線パターンの第２の例を示す模式図である。
【図４５】第１の例の凸五角形を用いた第２の配線パターンの第２の例を示す模式図である。
【図４６】第１の例の凸五角形を用いた第１の配線パターンの第３の例を示す模式図である。
【図４７】第１の例の凸五角形を用いた第２の配線パターンの第３の例を示す模式図である。
【図４８】第２の例の凸五角形を用いた第１の配線パターンを示す模式図である。
【図４９】第２の例の凸五角形を用いた第２の配線パターンを示す模式図である。
【図５０】第３の例の凸五角形を用いた第１の配線パターンを示す模式図である。
【図５１】第３の例の凸五角形を用いた第２の配線パターンを示す模式図である。
【図５２】第４の例の凸五角形を用いた第１の配線パターンを示す模式図である。
【図５３】第４の例の凸五角形を用いた第２の配線パターンを示す模式図である。
【図５４】第５の例の凸五角形を用いた第１の配線パターンを示す模式図である。
【図５５】第５の例の凸五角形を用いた第２の配線パターンを示す模式図である。
【図５６】第６の例の凸五角形を用いた第１の配線パターンを示す模式図である。
【図５７】第６の例の凸五角形を用いた第２の配線パターンを示す模式図である。
【図５８】第７の例の凸五角形を用いた第１の配線パターンを示す模式図である。
【図５９】第７の例の凸五角形を用いた第２の配線パターンを示す模式図である。
【図６０】第８の例の凸五角形を用いた第１の配線パターンを示す模式図である。
【図６１】第８の例の凸五角形を用いた第２の配線パターンを示す模式図である。
【図６２】第９の例の凸五角形を用いた第１の配線パターンを示す模式図である。
【図６３】第９の例の凸五角形を用いた第２の配線パターンを示す模式図である。
【図６４】第１０の例の凸五角形を用いた第１の配線パターンを示す模式図である。
【図６５】第１０の例の凸五角形を用いた第２の配線パターンを示す模式図である。
【図６６】第１１の例の凸五角形を用いた第１の配線パターンを示す模式図である。
【図６７】第１１の例の凸五角形を用いた第２の配線パターンを示す模式図である。
【図６８】第１２の例の凸五角形を用いた第１の配線パターンを示す模式図である。
【図６９】第１２の例の凸五角形を用いた第２の配線パターンを示す模式図である。
【図７０】第１３の例の凸五角形を用いた第１の配線パターンを示す模式図である。
【図７１】第１３の例の凸五角形を用いた第２の配線パターンを示す模式図である。
【図７２】第１４の例の凸五角形を用いた第１の配線パターンを示す模式図である。
【図７３】第１４の例の凸五角形を用いた第２の配線パターンを示す模式図である。
【図７４】第１５の例の凸五角形を用いた第１の配線パターンを示す模式図である。
【図７５】第１５の例の凸五角形を用いた第２の配線パターンを示す模式図である。
【図７６】開口部が菱形の配線パターンを示す模式図である。
【発明を実施するための形態】
【００２３】
以下に、添付の図面に示す好適実施形態に基づいて、本発明の導電性フィルムおよびタッチパネルを詳細に説明する。
なお、以下において数値範囲を示す「〜」とは両側に記載された数値を含む。例えば、εが数値α〜数値βとは、εの範囲は数値αと数値βを含む範囲であり、数学記号で示せばα≦ε≦βである。
「平行」、「垂直」および「直交」等の角度は、技術分野で一般的に許容される誤差範囲を含むものとする。また、「同一」とは、技術分野で一般的に許容される誤差範囲を含むものとする。
透明とは、光透過率が、波長４００〜８００ｎｍの可視光波長域において、少なくとも６０％以上のことであり、好ましくは７５％以上であり、より好ましくは８０％以上、さらにより好ましくは８５％以上のことである。光透過率は、ＪＩＳ  Ｋ  ７３７５：２００８に規定される「プラスチック--全光線透過率および全光線反射率の求め方」を用いて測定されるものである。
【００２４】
図１は本発明の実施形態の導電性フィルムを有する表示装置を示す模式図であり、図２は表示ユニットの画素配列パターンの一例を示す模式図である。
図１に示すように、導電性フィルム１０は、表示装置２０の表示ユニット２２上に、例えば、光学的透明層１８を介して設けられる。
導電性フィルム１０には、表面１０ａに保護層１２が設けられている。導電性フィルム１０は検出部１４に接続されている。
導電性フィルム１０および保護層１２でタッチセンサー１３が構成され、導電性フィルム１０、保護層１２および検出部１４により、タッチパネル１６が構成される。タッチパネル１６と表示装置２０で表示機器２４が構成される。
保護層１２の表面１２ａが、表示ユニット２２に表示された表示物の視認面となる。また、保護層１２の表面１２ａが、タッチパネル１６のタッチ面となる。
【００２５】
検出部１４は静電容量式のタッチセンサーまたは抵抗膜式のタッチセンサーの検出に利用される公知のもので構成される。タッチセンサー１３では、保護層１２の表面１２ａに対する指等の接触により、静電容量式であれば、静電容量が変化した位置が検出部１４で検出される。抵抗膜式であれば、抵抗が変化した位置が検出部１４で検出される。
【００２６】
保護層１２は、導電性フィルム１０を保護するためのものである。保護層１２は、その構成は、特に限定されるものではない。例えば、ガラス、ポリカーボネート（ＰＣ）、ポリエチレンテレフタレート（ＰＥＴ）、またはポリメタクリル酸メチル樹脂（ＰＭＭＡ)等のアクリル樹脂が用いられる。保護層１２の表面１２ａは、上述のようにタッチ面となるため、表面１２ａには必要に応じてハードコート層を設けてもよい。
【００２７】
光学的透明層１８は、光学的に透明で絶縁性を有するものであり、かつ安定して導電性フィルム１０を固定することができれば、その構成は、特に限定されるものではない。光学的透明層１８としては、例えば、光学的透明な粘着剤（ＯＣＡ、Optical Clear Adhesive）およびＵＶ（Ultra Violet）硬化樹脂等の光学的透明な樹脂（ＯＣＲ、Optical Clear Resin）を用いることができる。また、光学的透明層１８は部分的に中空でもよい。
なお、光学的透明層１８を設けることなく、表示ユニット２２上に隙間をあけて導電性フィルム１０を離間して設ける構成でもよい。この隙間のことをエアギャップともいう。
【００２８】
表示装置２０は、例えば、液晶表示装置であり、この場合、表示ユニット２２は、液晶表示セルである。表示ユニット２２は、図２に示すように画素配列パターンを有するブラックマトリクスを備える。
なお、表示装置は、液晶表示装置に限定されるものではなく、有機ＥＬ（Organic electro luminescence）表示装置でもよく、この場合、表示ユニットは、有機ＥＬ（Organic electro luminescence）素子である。
【００２９】
表示ユニット２２には、図２に示すように、複数の画素２６がマトリクス状に配列されて、予め定められた画素配列パターンが構成されている。１つの画素２６は、例えば、赤色副画素２６ｒ、緑色副画素２６ｇおよび青色副画素２６ｂの３つの副画素が水平方向に配列されて構成されている。例えば、１つの副画素は垂直方向に縦長とされた長方形状とされている。画素２６の水平方向の配列ピッチ、すなわち、水平画素ピッチＰｈと、画素２６の垂直方向の配列ピッチ、すなわち、垂直画素ピッチＰｖは略同じとされている。つまり、１つの画素２６とこの１つの画素２６を囲むブラックマトリクス（ＢＭ）２７によって構成される形状は正方形となっている。また、１つの画素２６のアスペクト比は１ではなく、水平方向（横）の長さ＞垂直方向（縦）の長さとなっている。図２に示す第１の方向Ｄ１と、第１の方向Ｄ１に直交する第２の方向Ｄ２は、後述する図３の第１の方向Ｄ１と第２の方向Ｄ２に対応している。
【００３０】
複数の画素２６の各々の赤色副画素２６ｒ、緑色副画素２６ｇおよび青色副画素２６ｂによって構成される画素配列パターンは、これらの赤色副画素２６ｒ、緑色副画素２６ｇおよび青色副画素２６ｂをそれぞれ囲むブラックマトリクス２７のブラックマトリクスパターン２８によって規定される。画素配列パターンは、表示装置２０の解像度に応じて決定される。ブラックマトリクスパターン２８も表示装置２０の解像度に応じて決定される。
表示ユニット２２と導電性フィルム１０とを重畳した時に発生するモアレは、表示ユニット２２のブラックマトリクス２７のブラックマトリクスパターン２８と、導電性フィルム１０の後述する第１の導電部と第２の導電部の剛性パターンとの干渉によって発生する。このため、厳密には、ブラックマトリクスパターン２８は画素配列パターンの反転パターンであるが、ここでは、同様のパターンを表すものとして扱う。
なお、画素配列パターンおよびブラックマトリクスパターン２８は、正方格子に限定されるものではなく三角格子でもよい。
【００３１】
次に、図３、ならびに図４および図５に基づいて導電性フィルム１０について説明する。
図３は本発明の実施形態の導電性フィルムを用いたタッチセンサーを示す模式的平面図である。図４は本発明の実施形態の導電性フィルムの第１の例を示す模式的断面図であり、図５は本発明の実施形態の導電性フィルムの第２の例を示す模式的断面図である。
【００３２】
導電性フィルム１０は、例えば、静電容量式タッチセンサーに利用されるものである。図３に示すように、透明基体３０の表面３０ａ上にそれぞれ第１の方向Ｄ１に沿って延び、かつ、第１の方向Ｄ１に直交する第２の方向Ｄ２に並列配置された複数の第１の導電部３２が形成され、複数の第１の導電部３２に電気的に接続された複数の第１の周辺配線３３が互いに近接して配列されている。複数の第１の周辺配線３３は透明基体３０の一辺３０ｃにて１つの端子３９にまとめられている。
【００３３】
同様に、透明基体３０の裏面３０ｂ上には、それぞれ第２の方向Ｄ２に沿って延び、かつ第１の方向Ｄ１に並列配置された複数の第２の導電部３４が形成され、複数の第２の導電部３４に電気的に接続された複数の第２の周辺配線３５が互いに近接して配列されている。複数の第２の周辺配線３５は透明基体３０の一辺３０ｃにて１つの端子３９にまとめられている。第２の導電部３４は第１の導電部３２に対して少なくとも一部を重ねて離間して層状に配置されている。より具体的には、透明基体３０の一方の面に対して垂直な方向Ｄｎ（図４および図５参照）から見た際に、第２の導電部３４は第１の導電部３２に対して少なくとも一部を重ねて配置されている。第１の導電部３２と第２の導電部３４を重ねた積層方向Ｄ３（図４および図５参照）は上述の垂直な方向Ｄｎ（図４、図５参照）と同じ方向である。
なお、第１の導電部３２と複数の第２の導電部３４が検出電極として機能する。
【００３４】
導電性フィルム１０では、透明基体３０において、複数の第１の導電部３２と複数の第２の導電部３４とが平面視で重なって配置される領域がセンサー領域３７である。センサー領域３７は、静電容量式タッチセンサーにおいて、指等の接触、すなわち、タッチの検出が可能な領域である。
【００３５】
第１の導電部３２および第２の導電部３４は、いずれも金属細線３６により構成されており、開口部を備えるメッシュパターンを有する。第１の導電部３２および第２の導電部３４のメッシュパターンについては、後に詳細に説明する。
第１の周辺配線３３および第２の周辺配線３５は、金属細線３６により形成されてもよく、また金属細線３６とは線幅および厚み等が異なる導電配線により構成されていてもよい。第１の周辺配線３３および第２の周辺配線３５は、例えば、帯状の導体により形成されていてもよい。導電性フィルム１０の各構成部材については、後に詳細に説明する。
導電性フィルム１０は、上述のように静電容量式タッチセンサーに限定されるものではなく、抵抗膜式タッチセンサーでもよい。抵抗膜式タッチセンサーでも複数の第１の導電部３２と複数の第２の導電部３４とが平面視で重なって配置される領域がセンサー領域３７となる。
【００３６】
導電性フィルム１０は、特に限定されるものではないが、例えば、図４に示すように、透明基体３０の表面３０ａに第１の導電部３２が設けられ、透明基体３０の裏面３０ｂに第２の導電部３４が設けられている。１つの透明基体３０の表面３０ａに第１の導電部３２を設け、裏面３０ｂに第２の導電部３４を設けることにより、透明基体３０が収縮しても第１の導電部３２と第２の導電部３４との位置関係のズレを小さくすることができる。
上述のように、第１の導電部３２と第２の導電部３４を重ねた積層方向Ｄ３は上述の垂直な方向Ｄｎと同じ方向である。
【００３７】
また、例えば、図５に示す導電性フィルム１０のように、１つの透明基体３０および３１に１つの導電部を設ける構成でもよい。導電性フィルム１０は、１つの透明基体３０の表面３０ａに第１の導電部３２が設けられた、透明基体３０の裏面３０ｂに、接着層３８を介して表面３１ａに第２の導電部３４が設けられた透明基体３１が積層された構成でもよい。なお、透明基体３１は透明基体３０と同じ構成である。なお、接着層３８は、上述の光学的透明層１８と同じものを用いることができる。図５においても、上述のように、第１の導電部３２と第２の導電部３４を重ねた積層方向Ｄ３は上述の垂直な方向Ｄｎと同じ方向である。
【００３８】
金属細線３６の線幅ｗは、特に限定されるものではないが、第１の導電部３２および第２の導電部３４として適用される場合には、０．５μｍ以上５μｍ以下が好ましい。金属細線３６の線幅ｗが上述の範囲であれば、低抵抗の導電部を比較的容易に形成できる。
金属細線３６が周辺配線（引き出し配線）として適用される場合には、金属細線３６の線幅ｗは５００μｍ以下が好ましく、５０μｍ以下がより好ましく、３０μｍ以下が特に好ましい。線幅ｗが上述の範囲であれば、低抵抗の周辺配線を比較的容易に形成できる。
【００３９】
また、金属細線３６が導電性フィルム１０における周辺配線として適用される場合、第１の導電部３２および第２の導電部３４と同じくメッシュパターンとすることもでき、その場合、線幅ｗは特に限定されるものではないが、３０μｍ以下が好ましく、１５μｍ以下がより好ましく、１０μｍ以下がさらに好ましく、９μｍ以下が特に好ましく、７μｍ以下が最も好ましく、０．５μｍ以上が好ましく、１．０μｍ以上がより好ましい。線幅ｗが上述の範囲であれば、低抵抗の周辺配線を比較的容易に形成できる。センサーシートにおける周辺配線をメッシュパターンとすることによって、第１の導電部３２および第２の導電部３４を形成する際に、キセノンフラッシュランプからのパルス光を照射する工程において、検出電極と周辺配線の照射による低抵抗化の均一性を高めることができる他、粘着剤層を貼合した場合に、第１の導電部３２および第２の導電部３４と周辺配線のピール強度を一定にでき、面内分布が小さくできる点で好ましい。
【００４０】
金属細線３６の厚みｔは、特に限定されるものではないが、１〜２００μｍが好ましく、３０μｍ以下であることがより好ましく、２０μｍ以下であることがさらに好ましく、０．０１〜９μｍであることが特に好ましく、０．０５〜５μｍであることが最も好ましい。厚みｔが上述の範囲であれば、低抵抗で、かつ耐久性に優れた検出電極を比較的容易に形成できる。
金属細線３６の線幅ｗおよび金属細線３６の厚みｔは、金属細線３６を含む導電性フィルム１０の断面画像を取得し、断面画像をパーソナルコンピュータに取り見込み、モニタに表示し、モニタ上で上述の金属細線３６の線幅ｗを規定する２箇所に、それぞれ水平線をひき、水平線間の長さを求める。これにより、金属細線３６の線幅ｗを得ることができる。また、金属細線３６の厚みｔを規定する２箇所に、それぞれ水平線をひき、水平線間の長さを求める。これにより、金属細線３６の厚みｔを得ることができる。
【００４１】
以下、導電性フィルム１０の各部材について説明する。
＜透明基体＞
透明基体３０と透明基体３１は同じであるため、透明基体３０についてだけ説明する。透明基体３０は、第１の導電部３２、第１の周辺配線３３、第２の導電部３４、および第２の周辺配線３５を支持することができれば、その種類は特に限定されるものではないが、特にプラスチックフィルムが好ましい。
透明基体３０を構成する材料の具体例としては、ＰＥＴ（ポリエチレンテレフタレート）（２５８℃）、ポリシクロオレフィン（１３４℃）、ポリカーボネート（２５０℃）、アクリル樹脂（１２８℃）、ＰＥＮ（ポリエチレンナフタレート）（２６９℃）、ＰＥ（ポリエチレン）（１３５℃）、ＰＰ（ポリプロピレン）（１６３℃）、ポリスチレン（２３０℃）、ポリ塩化ビニル（１８０℃）、ポリ塩化ビニリデン（２１２℃）およびＴＡＣ（トリアセチルセルロース）（２９０℃）等の融点が約２９０℃以下であるプラスチックフィルムが好ましく、特に、ＰＥＴ、ポリシクロオレフィン、ポリカーボネートが好ましい。（  ）内の数値は融点である。
【００４２】
透明基体３０の全光線透過率は、８５％〜１００％であることが好ましい。全光透過率は、例えば、ＪＩＳ  Ｋ  ７３７５：２００８に規定される「プラスチック--全光線透過率および全光線反射率の求め方」を用いて測定されるものである。
【００４３】
透明基体３０の好適態様の１つとしては、大気圧プラズマ処理、コロナ放電処理、および紫外線照射処理からなる群から選択される少なくとも１つの処理が施された処理済基板が挙げられる。上述の処理が施されることにより、処理された透明基体３０の面にはＯＨ基等の親水性基が導入され、第１の導電部３２、第１の周辺配線３３、第２の導電部３４、第２の周辺配線３５の透明基体３０との密着性がより向上する。
上述の処理の中でも、第１の導電部３２、第１の周辺配線３３、第２の導電部３４、第２の周辺配線３５の透明基体３０との密着性がより向上する点で、大気圧プラズマ処理が好ましい。
【００４４】
透明基体３０の他の好適態様としては、第１の導電部３２、第１の周辺配線３３、第２の導電部３４、および第２の周辺配線３５が設けられる面上に高分子を含む下塗り層を有することが好ましい。この下塗り層上に、第１の導電部３２、第１の周辺配線３３、第２の導電部３４、および第２の周辺配線３５を形成するための感光性層が形成されることにより、第１の導電部３２、第１の周辺配線３３、第２の導電部３４、および第２の周辺配線３５の透明基体３０との密着性がより向上する。
下塗り層の形成方法は特に限定されるものではないが、例えば、高分子を含む下塗り層形成用組成物を基板上に塗布して、必要に応じて加熱処理を施す方法が挙げられる。下塗り層形成用組成物には、必要に応じて、溶媒が含まれていてもよい。溶媒の種類は特に限定されるものではないが、後述する感光性層形成用組成物で使用される溶媒が例示される。また、高分子を含む下塗り層形成用組成物として、高分子の微粒子を含むラテックスを使用してもよい。
下塗り層の厚みは特に限定されるものではないが、第１の導電部３２、第１の周辺配線３３、第２の導電部３４、第２の周辺配線３５の透明基体３０との密着性がより優れる点で、０．０２〜０．３μｍが好ましく、０．０３〜０．２μｍがより好ましい。
【００４５】
＜金属細線＞
金属細線３６は、電気導電性を有するものであり、例えば、金属、または合金により構成される。金属細線３６は、例えば、銅線または銀線により構成することができる。金属細線３６には、金属銀が含まれることが好ましいが、金属銀以外の金属、例えば、金、銅等が含まれていてもよい。また、金属細線３６は、メッシュパターンの形成に好適な、金属銀およびゼラチン等の高分子バインダーが含有されたものであることが好ましい。
【００４６】
金属細線３６は、上述の金属、または合金により構成されるものに限定されるものではなく、例えば、金属酸化物粒子、銀ペーストおよびは銅ペースト等の金属ペースト、ならびに銀ナノワイヤおよび銅ナノワイヤ等の金属ナノワイヤ粒子を含むものであってもよい。
【００４７】
次に、金属細線３６の形成方法について説明する。金属細線３６の形成方法は、透明基体３０、３１に形成することができれば、特に限定されるものではない。金属細線３６の形成方法には、例えば、めっき法、銀塩法、蒸着法および印刷法等が適宜利用可能である。
めっき法よる金属細線３６の形成方法について説明する。例えば、金属細線３６は、無電解めっき下地層に無電解めっきすることにより下地層上に形成される金属めっき膜で構成することができる。この場合、少なくとも金属微粒子を含有する触媒インクを基材上にパターン状に形成した後に、基材を無電解めっき浴に浸漬し、金属めっき膜を形成することによって形成される。より具体的には、特開２０１４−１５９６２０号公報に記載の金属被膜基材の製造方法を利用することができる。また、少なくとも金属触媒前駆体と相互作用しうる官能基を有する樹脂組成物を基材上にパターン状に形成した後、触媒または触媒前駆体を付与し、基材を無電解めっき浴に浸漬し、金属めっき膜を形成することによって形成される。より具体的には、特開２０１２−１４４７６１号公報に記載の金属被膜基材の製造方法を応用することができる。
【００４８】
銀塩法よる金属細線３６の形成方法について説明する。まず、ハロゲン化銀が含まれる銀塩乳剤層に、金属細線３６となる露光パターンを用いて露光処理を施し、その後現像処理を行うことによって、金属細線３６を形成することができる。より具体的には、特開２０１５−２２３９７号公報に記載の金属細線の製造方法を利用することができる。
蒸着法にる金属細線３６の形成方法について説明する。まず、蒸着により、銅箔層を形成し、フォトリソグラフィー法により銅箔層から銅配線を形成することにより、金属細線３６を形成することができる。銅箔層は、蒸着銅箔以外にも、電解銅箔が利用可能である。より具体的には、特開２０１４−２９６１４号公報に記載の銅配線を形成する工程を利用することができる。
印刷法よる金属細線３６の形成方法について説明する。まず、導電性粉末を含有する導電性ペーストを金属細線３６と同じパターンで基板に塗布し、その後、加熱処理を施すことにより金属細線３６を形成することができる。導電性ペーストを用いたパターン形成は、例えば、インクジェット法またはスクリーン印刷法でなされる。導電性ペーストとしては、より具体的には、特開２０１１−２８９８５号公報に記載の導電性ペーストを利用することができる。
【００４９】
次に、第１の導電部３２および第２の導電部３４について説明する。
第１の導電部３２は、金属細線３６により構成された、合同凸五角形の第１の開口部が複数配列された第１の配線パターンを有するものである。第１の配線パターンは合同凸五角形により構成される。第２の導電部３４は、金属細線３６により構成された開口部を複数備える第２の配線パターンを有するものである。第２の配線パターンは、第１の配線パターンに異存するものである。第２の配線パターンは、第１の配線パターンが決定すると、第１の配線パターンとで特定される変動係数が５２％未満のパターンとなるように決定されるものある。
なお、変動係数が小さい程、ノイズ視認性が良化される。変動係数の下限値は０％である。以下、合同凸五角形のことを単に凸五角形ともいう。
【００５０】
第１の導電部３２および第２の導電部３４においては、導電性フィルム１０の表面１０ａ、すなわち、透明基体３０の表面３０ａに対して垂直な方向Ｄｎ（図４および図５参照）から見た際に、すなわち、第１の導電部３２と第２の導電部３４を重ねた積層方向Ｄ３（図４および図５参照）から見た際に、第１の導電部３２の第１の配線パターンと第２の導電部３４の第２の配線パターンによって構成される開口部群において、開口部面積の変動係数が５２％未満である。
合同凸五角形を用いた平面充填パターンを配線パターンに利用し、変動係数を５２％未満とすることによって、ランダムパターンとは異なり、開口率が一定のメッシュセルからなるので、ランダムパターンと比べノイズ成分の発生を少なくできる。また、合同凸五角形と液晶表示装置の液晶表示セル等の、正方格子または三角格子のブラックマトリクスの干渉においては、干渉が起こりにくくモアレが発生しにくい。このため、上述のように表示ユニット２２上に導電性フィルム１０を配置した状態で、表示ユニット２２の表示物を見る際に、モアレの発生の抑制とノイズの発生の抑制を両立することができる。さらには、合同凸五角形を用いた平面充填パターンでは、金属細線３６の規則性が弱く、金属細線３６に起因する光沢が連続範囲で発生することも抑制される。特定角度の入射光による金属細線３６の光沢により、表示ユニット２２の表示画像の認識の妨げにならない。
【００５１】
次に、第１の導電部３２の凸五角形および第１の配線パターンについて、図６〜図３７に基づいて説明する。
平面を充填可能な凸五角形は、１５種類知られている。すなわち、平面上で配線パターンを形成可能な凸五角形は、１５種類知られている。そのうち、１４種類については、杉本晃久、“Marcia P Sward Lobby タイリングの分析”、形の科学会誌 第26巻第2号（2011）p.122-131に示されている。
凸五角形とは、五角形のうち、五角形内の任意の２点を結ぶ線分がつねに、この五角形に含まれるもののことをいう。
【００５２】
以下、凸五角形において、５つの辺についてａ〜ｅの符号を付し、５つの角についてＡ〜Ｅの符号を付して説明する。凸五角形は、辺ａ、辺ｂ、辺ｃ、辺ｄ、および辺ｅを有する。五角形において、角Ａを辺ａと辺ｂとのなす角とし、角Ｂを辺ｂと辺ｃとのなす角とし、角Ｃを辺ｃと辺ｄとのなす角とし、角Ｄを辺ｄと辺ｅとのなす角とし、角Ｅを辺ｅと辺ａとのなす角とする。
図６に示す凸五角形４０はｔｙｐｅ０１ｓｔａｎと呼ばれるものである。凸五角形４０は、角Ａ＋角Ｂ＋角Ｃ＝１８０°を満たし、辺ｅは直線上に配置されないことを特徴とするものである。図７に示す第１の配線パターン４２は、複数の合同凸五角形４０により構成されており、凸五角形４０の開口部４１が複数配置されている。複数の凸五角形４０が、凸五角形４０の辺ｂと、凸五角形４０の辺ｃとを合わせ、かつ複数の凸五角形４０の辺ｅを、予め定められた直線４７からの距離を変えて配置されている。すなわち、複数の凸５角形の辺ｅは、同じ直線上に配置されず、辺ｅがずれて複数の凸五角形４０が配置されている。
複数の合同凸五角形４０について、凸五角形４０の辺ｂと凸五角形４０の辺ｃとを合わせ、かつ辺ｅを直線上に配置する。この場合、ｔｙｐｅ０１ｅｄｇｅという。
【００５３】
図８に示す凸五角形４３はｔｙｐｅ０１ｓｐと呼ばれるものである。凸五角形４３は、角Ａ＝９０°、角Ｂ＝角Ｅ＝１２０°、角Ｃ＝６０°、角Ｄ＝１５０°、かつ辺ａ＝辺ｅ、辺ｂ＝辺ｃ＝辺ｄを満たすものである。図９に示す第１の配線パターン４３ｂは、複数の合同凸五角形４３により構成されており、凸五角形４３の開口部４３ａが複数配置されている。
また、図９に示す第１の配線パターン４３ｂを構成する基本の繰り返し単位４３ｃは、各凸五角形４３の頂点Ｂ、すなわち、辺ｂと辺ｃの交点にて３つの凸五角形４３が接触する部位と、各凸五角形の頂点Ｃ、すなわち、辺ｃと辺ｄの交点にて６つの凸五角形４３が接触する部位を含む凸五角形４３の配置が含まれる。
【００５４】
図１０に示す凸五角形４０ａはｔｙｐｅ０２と呼ばれるものである。凸五角形４０ａは角Ａ＋角Ｂ＋角Ｄ＝１８０°、かつ辺ａ＝辺ｄを満たすものである。図１１に示す第１の配線パターン４２ａは、複数の合同凸五角形４０ａにより構成されており、複数の合同凸五角形４０ａにより構成されており、凸五角形４０の開口部４１ａが複数配置されている。
図１２に示す凸五角形４０ｂはｔｙｐｅ０３と呼ばれるものである。凸五角形４０ｂは角Ａ＋角Ｃ＋角Ｄ＝１２０°、辺ａ＝辺ｂ、かつ辺ｄ＝辺ｃ＋辺ｅを満たすものである。図１３に示す第１の配線パターン４２ｂは、複数の合同凸五角形４０ｂにより構成されており、凸五角形４０ｂの開口部４１ｃが複数配置されている。
【００５５】
図１４に示す凸五角形４０ｃはｔｙｐｅ０４と呼ばれるものである。凸五角形４０ｃは角Ｃ＝角Ｅ＝９０°、辺ａ＝辺ｅ、かつ辺ｃ＝辺ｄを満たすものである。図１５に示す第１の配線パターン４２ｃは、複数の合同凸五角形４０ｃにより構成されており、凸五角形４０ｃの開口部４１ｃが複数配置されている。
図１６に示す凸五角形４０ｄはｔｙｐｅ０５と呼ばれるものである。凸五角形４０ｄは角Ａ＝１２０°、角Ｃ＝６０°、辺ａ＝辺ｂ、かつ辺ｃ＝辺ｄを満たすものである。図１７に示す第１の配線パターン４２ｄは、複数の合同凸五角形４０ｄにより構成されており、凸五角形４０ｄの開口部４１ｄが複数配置されている。
図１８に示す凸五角形４０ｅはｔｙｐｅ０６と呼ばれるものである。凸五角形４０ｅは角Ａ＋角Ｂ＋角Ｄ＝３６０°、角Ａ＝角Ｃ×２、辺ａ＝辺ｂ＝辺ｅ、かつ辺ｃ＝辺ｄを満たすものである。図１９に示す第１の配線パターン４２ｅは、複数の合同凸五角形４０ｅにより構成されており、凸五角形４０ｅの開口部４１ｅが複数配置されている。
【００５６】
図２０に示す凸五角形４０ｆはｔｙｐｅ０７と呼ばれるものである。凸五角形４０ｆは角Ｂ×２＋角Ｃ＝３６０°、角Ｄ×２＋角Ａ＝３６０°、かつ辺ａ＝辺ｂ＝辺ｃ＝辺ｄを満たすものである。図２１に示す第１の配線パターン４２ｆは、複数の合同凸五角形４０ｆにより構成されており、凸五角形４０ｆの開口部４１ｆが複数配置されている。
図２２に示す凸五角形４０ｇはｔｙｐｅ０８と呼ばれるものである。凸五角形４０ｇは角Ａ×２＋角Ｂ＝３６０°、角Ｄ×２＋角Ｃ＝３６０°、かつ辺ａ＝辺ｂ＝辺ｃ＝辺ｄを満たすものである。図２３に示す第１の配線パターン４２ｇは、複数の合同凸五角形４０ｇにより構成されており、凸五角形４０ｇの開口部４１ｇが複数配置されている。
図２４に示す凸五角形４０ｈはｔｙｐｅ０９と呼ばれるものである。凸五角形４０ｈは角Ｅ×２＋角Ｂ＝３６０°、角Ｄ×２＋角Ｃ＝３６０°、かつ辺ａ＝辺ｂ＝辺ｃ＝辺ｄを満たすものである。図２５に示す第１の配線パターン４２ｈは、複数の合同凸五角形４０ｈにより構成されており、凸五角形４０ｈの開口部４１ｈが複数配置されている。
【００５７】
図２６に示す凸五角形４０ｊはｔｙｐｅ１０と呼ばれるものである。凸五角形４０ｊは角Ａ＝９０°、角Ｂ＋角Ｅ＝１８０°、角Ｄ×２＋角Ｅ＝３６０°、角Ｃ×２＋角Ｂ＝３６０°、かつ辺ａ＝辺ｂ＝（辺ｃ＋辺ｅ）を満たすものである。図２７に示す第１の配線パターン４２ｊは、複数の合同凸五角形４０ｊにより構成されており、凸五角形４０ｊの開口部４１ｊが複数配置されている。
図２８に示す凸五角形４０ｋはｔｙｐｅ１１と呼ばれるものである。凸五角形４０ｋは角Ａ＝９０°、角Ｃ＋角Ｅ＝１８０°、角Ｂ×２＋角Ｃ＝３６０°、かつ辺ｄ＝辺ｅ＝（辺ａ×２＋辺ｃ）を満たすものである。図２９に示す第１の配線パターン４２ｋは、複数の合同凸五角形４０ｋにより構成されており、凸五角形４０ｋの開口部４１ｋが複数配置されている。
図３０に示す凸五角形４０ｍはｔｙｐｅ１２と呼ばれるものである。凸五角形４０ｍは角Ａ＝９０°、角Ｃ＋角Ｅ＝１８０°、角Ｂ×２＋角Ｃ＝３６０°、かつ辺ａ×２＝辺ｄ＝（辺ｃ＋辺ｅ）を満たすものである。図３１に示す第１の配線パターン４２ｍは、複数の合同凸五角形４０ｍにより構成されており、凸五角形４０ｍの開口部４１ｍが複数配置されている。
【００５８】
図３２に示す凸五角形４０ｎはｔｙｐｅ１３と呼ばれるものである。凸五角形４０ｎは角Ａ＝角Ｃ＝９０°、角Ｂ×２＝角Ｅ×２＝（３６０°−角Ｄ）、かつ辺ｃ×２＝辺ｄ×２＝辺ｅを満たすものである。図３３に示す第１の配線パターン４２ｎは、複数の合同凸五角形４０ｎにより構成されており、凸五角形４０ｎの開口部４１ｎが複数配置されている。
図３４に示す凸五角形４０ｐはｔｙｐｅ１４と呼ばれるものである。凸五角形４０ｐは角Ａ＝９０°、角Ｂ＝１４５．３４°、角Ｃ＝６９．３２°、角Ｄ＝１２４．６６°、角Ｅ＝１１０．６８°、かつ辺ａ×２＝辺ｃ×２＝辺ｄ＝辺ｅを満たすものである。図３５に示す第１の配線パターン４２ｐは、複数の合同凸五角形４０ｐにより構成されており、凸五角形４０ｐの開口部４１ｐが複数配置されている。
図３６に示す凸五角形４０ｑはｔｙｐｅ１５と呼ばれるものである。凸五角形４０ｑは角Ａ＝９０°、角Ｂ＝１３５°、角Ｃ＝１０５°、角Ｄ＝９０°、角Ｅ＝１５０°、辺ａ＝１、辺ｂ＝１／２、辺ｃ＝１／（２（√３−１））１／２、辺ｄ＝１／２、かつ辺ｅ＝１／２を満たすものである。図３７に示す第１の配線パターン４２ｑは、複数の合同凸五角形４０ｑにより構成されており、凸五角形４０ｑの開口部４１ｑが複数配置されている。
上述のいずれの凸五角形も辺を直線としたが、辺を波線により構成してもよい。波線の場合、サイン波状でも円弧状でもよい。
【００５９】
図３８は本発明の実施形態の導電性フィルムの第１の配線パターンの一例を示す模式図である。なお、図３８の第１の方向Ｄ１と第２の方向Ｄ２は、図３の第１の方向Ｄ１と第２の方向Ｄ２と対応している。
図３８に示すように、複数の合同凸五角形４０ａが平面を充填して配置されており、太線で示す、直線状の外形線４４で凸五角形４０ａが切断され、外形線４４で切断された凸五角形４０ａは、他の凸五角形４０ａと電気的に絶縁される。外形線４４で挟まれる領域が第１の導電部３２であり、複数の合同凸五角形４０ａにより、凸五角形４０ａの第１の開口部４１ａが複数配列された第１の配線パターン４２ａが構成される。
なお、第１の導電部３２以外の領域４５は、削除してもしなくてもよい。削除しない場合は細かく分断されていてもよい。透過率の観点から削除せずにダミー配線とした方が好ましい。外形線４４は、直線に限定されるものではなく、鋸波状としてもよい。
【００６０】
次に、第２の導電部３４の第２の配線パターンについて説明する。
図３９は、本発明の実施形態の導電性フィルムの第２の配線パターンの第１の例を示す模式図である。図３９では、第１の配線パターン４２ａと第２の配線パターン５０を示しており、透明基体３０（図示せず、図４および図５参照）の表面３０ａ（図示せず、図４および図５参照）に対して垂直な方向Ｄｎ（図示せず、図４および図５参照）から見た状態、すなわち、第１の導電部３２と第２の導電部３４を重ねた積層方向Ｄ３（図４および図５参照）から見た状態を示している。第１の配線パターン４２ａは上述のように凸五角形４０ａにより構成されたものである。
【００６１】
図３９に示すように、第１の導電部３２の第１の配線パターン４２ａと第２の導電部３４の第２の配線パターン５０によって構成される開口部群６０において、開口部面積の変動係数が５２％未満である。これにより、表示装置の解像度によらずモアレの発生およびノイズの発生を少なくすることができる。しかも、特定角度の入射光による金属細線３６の光沢により、表示ユニット２２（図１参照）の表示画像の認識の妨げにならない。
第２の導電部３４の第２の配線パターン５０は、第１の配線パターン４２ａと共に上述のように開口部面積の変動係数を５２％未満にする必要があるため、第１の配線パターン４２ａに依存する。例えば、図３９に示すように、第２の配線パターン５０は、第１の配線パターン４２ａの第１の開口部４１ａの重心Ｇを頂点とした多角形の開口部５１を複数備える。
【００６２】
次に、変動係数について説明する。
変動係数とは、相対標準偏差と呼ばれるものである。変動係数は、開口部の面積の標準偏差を、開口部の面積の平均値を基準として百分率で表わした値である。
なお、開口部が菱形の配線パターンを、後述の図７６のように２つ重ねた場合、理論的には、変動係数はゼロ％である。すなわち、２つの菱形で形成される開口部の面積にばらつきはない。
【００６３】
図３９では、１つの開口部５１と複数の合同凸五角形４０ａとで構成される開口部群６０を例にして説明する。開口部５１において凸五角形４０ａとで開口部６２が構成される。開口部６２のそれぞれの面積のバラつきが変動係数で表される。
開口部６２の面積をそれぞれ求め、得られた開口部６２の面積を用いて、変動係数を求める。なお、開口部６２の面積は、透明基体３０（図示せず、図４および図５参照）の表面３０ａ（図示せず、図４および図５参照）に対して垂直な方向Ｄｎ（図示せず、図４および図５参照）、すなわち、第１の導電部３２と第２の導電部３４を重ねた積層方向Ｄ３（図４および図５参照）から撮影し、撮影データをパーソナルコンピュータに取り込み、開口部６２の画素数を求め、これを面積に換算する。開口部６２の面積の標準偏差と、開口部６２の面積の平均値を求め、これらから変動係数を求める。
【００６４】
図４０は本発明の実施形態の導電性フィルムの第２の配線パターンの第２の例を示す模式図であり、図４１は第２の配線パターンを説明するための模式図である。図４０では、第１の配線パターン４２ａと第２の配線パターン５０を示しており、透明基体３０（図示せず、図４および図５参照）の表面３０ａ（図示せず、図４および図５参照）に対して垂直な方向Ｄｎ（図示せず、図４および図５参照）から見た状態、すなわち、第１の導電部３２と第２の導電部３４を重ねた積層方向Ｄ３（図４および図５参照）から見た状態を示している。
例えば、図４０に示すように、第２の配線パターン５２の開口部５３は、多角形である。第１の配線パターン４２ａの第１の開口部４１ｂの各辺の垂直二等分線が、第２の配線パターン５２の開口部５３の辺のうち、少なくとも１辺を構成する。
図４０では、１つの開口部５５と複数の合同凸五角形４０ａとで構成される開口部群６０を例にして説明する。開口部５５において凸五角形４０ａとで開口部６３が構成される。開口部６３のそれぞれの面積のバラつきが変動係数で表される。変動係数の求め方は、上述の図３９の例と同じである。
【００６５】
図４１に示すように凸五角形４０ａが４つ集まった状態では、開口部５５は四角形状である。開口部５５は４辺が垂直二等分線により構成されている。具体的には、辺ｂの垂直二等分線５７ａと、辺ｅの垂直二等分線５７ｂと、辺ｄの垂直二等分線５７ｃと、辺ｅの垂直二等分線５７ｄで形成されている。
第２の配線パターン５２の開口部５３について、凸五角形の垂直二等分線５７だけで閉じた２次元図形とはならないことがあっても、第２の配線パターン５２の開口部５３の辺のうち、少なくとも１辺を凸五角形の垂直二等分線５７と構成することによって、他の辺を、変動係数が５２％未満となるように任意に設定することができる。
【００６６】
図４０では、１つの開口部５３と複数の合同凸五角形４０ａとで構成される開口部群６０を例にして説明する。開口部５３において凸五角形４０ａとで開口部６３が構成される。開口部６３のそれぞれの面積のバラつきが変動係数で表される。
開口部６３の面積をそれぞれ求め、得られた開口部６３の面積を用いて、変動係数を求める。なお、開口部６３の面積の求め方は、上述の開口部６２の面積と同じである。
第２の配線パターン５２について、凸五角形４０ａを例にして説明したが、上述のいかなる凸五角形でも、上述の２種類の方法で、第２の配線パターンを得ることができる。
【００６７】
図４０、図４１に示す第１の配線パターン４２ａと第２の配線パターン５０によって構成される開口部群６０において、開口部面積の変動係数が５２％未満である。この場合でも、表示装置の解像度によらずモアレの発生およびノイズの発生を少なくすることができる。しかも、特定角度の入射光による金属細線３６の光沢により、表示ユニット２２（図１参照）の表示画像の認識の妨げにならない。
【００６８】
次に、第１の導電部３２の第１の配線パターンと第２の導電部の第２の配線パターンの具体例を図４２〜図７５に示す。図４２〜図７５において、図６〜図３７と同一構成物には同一符号を付して、その詳細な説明は省略する。
図４２〜図７５は、いずれも透明基体３０（図示せず、図４および図５参照）の表面３０ａ（図示せず、図４および図５参照）に対して垂直な方向Ｄｎ（図示せず、図４および図５参照）から見た状態、すなわち、第１の導電部３２と第２の導電部３４を重ねた積層方向Ｄ３（図４および図５参照）から見た状態を示している。
図４２〜図７５のうち、偶数番号の図番のものは、凸五角形の重心Ｇを頂点とした、開口部を有する第２の配線パターンを示し、図４２〜図７５のうち、奇数番号の図番のものは、凸五角形の辺の垂直二等分線を開口部の辺の少なくとも１辺としたものである。
図４２〜図７５のいずれにおいても、上述のように、表示ユニット上に配置した際に、表示ユニットの解像度によらず、モアレの発生、およびノイズの発生を少なくすることができる。しかも、特定角度の入射光による金属細線３６の光沢により、表示ユニット２２（図１参照）の表示画像の認識の妨げにならない。
【００６９】
図４２〜図４７は、図６に示す凸五角形４０を用いたものである。図４２および図４３の第１の配線パターンのことをｔｙｐｅ０１ｓｐともいう。図４４および図４５の第１の配線パターンのことをｔｙｐｅ０１ｅｄｇｅともいう。図４６および図４７の第１の配線パターンのことをｔｙｐｅ０１ｓｔａｎともいう。
図４８および図４９は、図１０に示す凸五角形４０ａを用いたものであり、第１の配線パターンのことをｔｙｐｅ０２ともいう。図４８は図３９と同じであり、図４９は図４０と同じである。
図５０および図５１は、図１２に示す凸五角形４０ｂを用いたものであり、第１の配線パターンのことをｔｙｐｅ０３ともいう。
【００７０】
図５２および図５３は、図１４に示す凸五角形４０ｃを用いたものであり、第１の配線パターンのことをｔｙｐｅ０４ともいう。
図５４および図５５は、図１６に示す凸五角形４０ｄを用いたものであり、第１の配線パターンのことをｔｙｐｅ０５ともいう。
図５６および図５７は、図１８に示す凸五角形４０ｅを用いたものであり、第１の配線パターンのことをｔｙｐｅ０６ともいう。
図５８および図５９は、図２０に示す凸五角形４０ｆを用いたものであり、第１の配線パターンのことをｔｙｐｅ０７ともいう。
【００７１】
図６０および図６１は、図２２に示す凸五角形４０ｇを用いたものであり、第１の配線パターンのことをｔｙｐｅ０８ともいう。
図６２および図６３は、図２４に示す凸五角形４０ｈを用いたものであり、第１の配線パターンのことをｔｙｐｅ０９ともいう。
図６４および図６５は、図２６に示す凸五角形４０ｊを用いたものであり、第１の配線パターンのことをｔｙｐｅ１０ともいう。
図６６および図６７は、図２８に示す凸五角形４０ｋを用いたものであり、第１の配線パターンのことをｔｙｐｅ１１ともいう。
図６８および図６９は、図３０に示す凸五角形４０ｍを用いたものであり、第１の配線パターンのことをｔｙｐｅ１２ともいう。
図７０および図７１は、図３２に示す凸五角形４０ｎを用いたものであり、第１の配線パターンのことをｔｙｐｅ１３ともいう。
図７２および図７３は、図３４に示す凸五角形４０ｐを用いたものであり、第１の配線パターンのことをｔｙｐｅ１４ともいう。
図７４および図７５は、図３６に示す凸五角形４０ｑを用いたものであり、第１の配線パターンのことをｔｙｐｅ１５ともいう。
【００７２】
本発明は、基本的に以上のように構成されるものである。以上、本発明の導電性フィルムおよびタッチパネルについて詳細に説明したが、本発明は上述の実施形態に限定されず、本発明の主旨を逸脱しない範囲において、種々の改良または変更をしてもよいのはもちろんである。
【実施例】
【００７３】
以下に実施例を挙げて本発明の特徴をさらに具体的に説明する。以下の実施例に示す材料、試薬、使用量、物質量、割合、処理内容、処理手順等は、本発明の趣旨を逸脱しない限り適宜変更することができる。従って、本発明の範囲は以下に示す具体例により限定的に解釈されるべきものではない。
本実施例では、上述の図４２〜図７５および図７６に示す配線パターンを有する導電性フィルムを形成し、この導電性フィルムを備えるタッチパネルを用いて、モデル汎用性、モアレ視認性、ノイズ視認性、光沢視認性を評価した。評価結果については下記表１に示す。【００７４】
＜評価用タッチパネルの作製＞
作製した導電性フィルムを液晶表示装置（以下、ＬＣＤ（Liquid crystal display）という）、光学的透明な粘着剤（ＯＣＡ、Optical Clear Adhesive、３Ｍ社製  ８１４６−３（製品番号））、各導電性フィルム、光学的透明な粘着剤（ＯＣＡ、Optical Clear Adhesive、３Ｍ社製  ８１４６−３（製品番号））、カバーガラスの順に積層し表示機器を作製した。液晶表示装置には解像度が１００ｄｐｉ（dots per inch）、１５０ｄｐｉ、２００ｄｐｉ、２５０ｄｐｉ、３００ｄｐｉ、３５０ｄｐｉのものをそれぞれ用い、上述のようにして表示機器を作製した。【００７５】
＜モデル汎用性、モアレ視認性、ノイズ視認性の評価＞
表示機器で、ＬＣＤにおいて緑色のみの発色画面とし、様々な角度から画面表示を観察する。同様の観察を１０人の試験者で実施し、以下の基準でモアレ視認性、ノイズ視認性を評価した。
導電性フィルムの設置角度を調整し最もモアレ視認性、ノイズ視認性に優れる（モアレ、ノイズが視認されない）設置角度を探索し、１００ｄｐｉ〜３５０ｄｐｉの各ＬＣＤにおいて共通の導電性フィルムの設置角度を定めた。これは、評価用タッチパネル作製時に実施した。
各解像度のＬＣＤを観察し、モアレ視認性とノイズ視認性の評価において両者の評価結果が同時に好ましい、すなわち、評価Ａまたは評価Ｂの場合に、モデル汎用性をＡと評価し、同時に好ましい結果が得られない場合をＤと評価した。
モアレ視認性とノイズ視認性については、１０人の試験者での観察結果の統計から以下に示す評価基準にて、Ａ〜Ｄの評価を与えた。【００７６】
モアレまたはノイズを視認できた人数
Ａ        ０人
Ｂ        １〜２人
Ｃ        ３〜６人
Ｄ        ７〜１０人
評価結果Ａは問題なし、評価結果Ｂは許容、評価結果Ｃは許容外、評価結果Ｄは明らかに許容外の程度を表す。評価結果としてはＡまたはＢであることが好ましい。【００７７】
＜光沢視認性の評価＞
表示機器で、ＬＣＤにおいて緑色のみの発色画面とし、様々な角度から画面表示を観察する。同様の観察を１０人の試験者で実施し、以下に示す評価基準にて、Ａ〜Ｄの評価を与えて光沢視認性を評価した。【００７８】
広範囲な光沢を視認できた人数
Ａ        ０人
Ｂ        １〜２人
Ｃ        ３〜６人
Ｄ        ７〜１０人
評価結果Ａは問題なし、評価結果Ｂは許容、評価結果Ｃは許容外、評価結果Ｄは明らかに許容外の程度を表す。評価結果はＡまたはＢであることが好ましい。【００７９】
以下、導電性フィルム１０の作製方法について説明する。
＜導電性フィルムの作製方法＞
（ハロゲン化銀乳剤の調製）
３８℃、ｐＨ４．５に保たれた下記１液に、下記２液および３液の各々９０％に相当する量を攪拌しながら同時に２０分間にわたって加え、０．１６μｍの核粒子を形成した。続いて下記の４液および５液を８分間にわたって加え、さらに、下記の２液および３液の残りの１０％の量を２分間にわたって加え、０．２１μｍまで成長させた。さらに、ヨウ化カリウム０．１５ｇを加え、５分間熟成し粒子形成を終了した。【００８０】
１液：
水                                        ７５０ｍｌ
ゼラチン                                        ９ｇ
塩化ナトリウム                                  ３ｇ
１，３−ジメチルイミダゾリジン−２−チオン  ２０ｍｇ
ベンゼンチオスルホン酸ナトリウム            １０ｍｇ
クエン酸                                    ０．７ｇ
２液：
水                                        ３００ｍｌ
硝酸銀                                      １５０ｇ
３液：
水                                        ３００ｍｌ
塩化ナトリウム                                ３８ｇ
臭化カリウム                                  ３２ｇ
ヘキサクロロイリジウム（ＩＩＩ）酸カリウム
（０．００５％ＫＣｌ  ２０％水溶液）        ８ｍｌ
ヘキサクロロロジウム酸アンモニウム
（０．００１％ＮａＣｌ  ２０％水溶液）  １０ｍｌ
４液：
水                                        １００ｍｌ
硝酸銀                                        ５０ｇ
５液：
水                                        １００ｍｌ
塩化ナトリウム                                １３ｇ
臭化カリウム                                  １１ｇ
黄血塩                                        ５ｍｇ【００８１】
その後、常法に従い、フロキュレーション法によって水洗した。具体的には、温度を３５℃に下げ、硫酸を用いてハロゲン化銀が沈降するまでｐＨを下げた（ｐＨ３．６±０．２の範囲であった）。次に、上澄み液を約３リットル除去した（第一水洗）。さらに３リットルの蒸留水を加えてから、ハロゲン化銀が沈降するまで硫酸を加えた。再度、上澄み液を３リットル除去した（第二水洗）。第二水洗と同じ操作をさらに１回繰り返して（第三水洗）、水洗・脱塩工程を終了した。水洗・脱塩後の乳剤をｐＨ６．４、ｐＡｇ７．５に調整し、ゼラチン３．９ｇ、ベンゼンチオスルホン酸ナトリウム１０ｍｇ、ベンゼンチオスルフィン酸ナトリウム３ｍｇ、チオ硫酸ナトリウム１５ｍｇと塩化金酸１０ｍｇを加え５５℃にて最適感度を得るように化学増感を施し、安定剤として１，３，３ａ，７−テトラアザインデン１００ｍｇ、防腐剤としてプロキセル（商品名、ＩＣＩ  Ｃｏ．，Ｌｔｄ．製）１００ｍｇを加えた。最終的に得られた乳剤は、沃化銀を０．０８モル％含み、塩臭化銀の比率を塩化銀７０モル％、臭化銀３０モル％とする、平均粒子径０．２２μｍ、変動係数９％のヨウ塩臭化銀立方体粒子乳剤であった。【００８２】
（感光性層形成用組成物の調製）
上述の乳剤に１，３，３ａ，７−テトラアザインデン１．２×１０-4モル／モルＡｇ、ハイドロキノン１．２×１０-2モル／モルＡｇ、クエン酸３．０×１０-4モル／モルＡｇ、２，４−ジクロロ−６−ヒドロキシ−１，３，５−トリアジンナトリウム塩０．９０ｇ／モルＡｇ、微量の硬膜剤を添加し、クエン酸を用いて塗布液ｐＨを５．６に調整した。
上述の塗布液に、含有するゼラチンに対して、（Ｐ−１）で表されるポリマーとジアルキルフェニルＰＥＯ硫酸エステルからなる分散剤を含有するポリマーラテックス（分散剤／ポリマーの質量比が２．０／１００＝０．０２）とをポリマー／ゼラチン（質量比）＝０．５／１になるように添加した。【００８３】
さらに、架橋剤としてＥＰＯＸＹ  ＲＥＳＩＮ  ＤＹ  ０２２（商品名：ナガセケムテックス社製）を添加した。なお、架橋剤の添加量は、後述する感光性層中における架橋剤の量が０．０９ｇ／ｍ２となるように調整した。
以上のようにして感光性層形成用組成物を調製した。
なお、上述の（Ｐ−１）で表されるポリマーは、特許第３３０５４５９号および特許第３７５４７４５号を参照して合成した。【００８４】
（感光性層形成工程）
透明基体３０の両面に、上述のポリマーラテックスを塗布して、厚み０．０５μｍの下塗り層を設けた。透明基体３０には、１００μｍのポリエチレンテレフタレート（ＰＥＴ）フィルム（富士フイルム社製）を用いた。
次に、下塗り層上に、上述のポリマーラテックスとゼラチン、および光学濃度が約１．０で現像液のアルカリにより脱色する染料の混合物から成るアンチハレーション層を設けた。なお、ポリマーとゼラチンとの混合質量比（ポリマー／ゼラチン）は２／１であり、ポリマーの含有量は０．６５ｇ／ｍ２であった。
上述のアンチハレーション層の上に、上述の感光性層形成用組成物を塗布し、さらに上記ポリマーラテックスとゼラチンとエポクロスＫ−２０２０Ｅ（商品名：日本触媒株式会社製、オキサゾリン系架橋反応性ポリマーラテックス（架橋性基：オキサゾリン基））、スノーテクッスＣ（商品名：日産化学工業株式会社製、コロイダルシリカ）とを固形分質量比（ポリマー／ゼラチン／エポクロスＫ−２０２０Ｅ／スノーテックスＣ）１／１／０．３／２で混合した組成物をゼラチン量が０．０８ｇ／ｍ２となるように塗布し、両面に感光性層が形成された支持体を得た。両面に感光性層が形成された支持体をフィルムＡとする。形成された感光性層は、銀量６．２ｇ／ｍ２、ゼラチン量１．０ｇ／ｍ２であった。【００８５】
（露光現像工程）
上述の図４２〜図７５および図７６の配線パターンのフォトマスクをそれぞれ用意しておき、上述のフィルムＡの両面に、上述の図４２〜図７５および図７６の各配線パターンのフォトマスクを配置し、高圧水銀ランプを光源とした平行光を用いて露光を行った。
露光後、下記の現像液で現像し、さらに定着液（商品名：ＣＮ１６Ｘ用Ｎ３Ｘ−Ｒ、富士フィルム社製）を用いて現像処理を行った。さらに、純水でリンスし、乾燥することで、両面にＡｇ（銀）細線からなる機能性パターンとＡｇ細線からなる厚み調整用パターンと、ゼラチン層とが形成された支持体を得た。ゼラチン層はＡｇ細線間に形成されていた。得られたフィルムをフィルムＢとする。【００８６】
（現像液の組成）
現像液１リットル（Ｌ）中に、以下の化合物が含まれる。
ハイドロキノン                    ０．０３７ｍｏｌ／Ｌ
Ｎ−メチルアミノフェノール        ０．０１６ｍｏｌ／Ｌ
メタホウ酸ナトリウム              ０．１４０ｍｏｌ／Ｌ
水酸化ナトリウム                  ０．３６０ｍｏｌ／Ｌ
臭化ナトリウム                    ０．０３１ｍｏｌ／Ｌ
メタ重亜硫酸カリウム              ０．１８７ｍｏｌ／Ｌ【００８７】
（ゼラチン分解処理）
フィルムＢに対して、タンパク質分解酵素（ナガセケムテックス社製ビオプラーゼＡＬ−１５ＦＧ）の水溶液（タンパク質分解酵素の濃度：０．５質量％、液温：４０℃）への浸漬を１２０秒間行った。フィルムＢを水溶液から取り出し、温水（液温：５０℃）に１２０秒間浸漬し、洗浄した。ゼラチン分解処理後のフィルムをフィルムＣとする。【００８８】
（低抵抗化処理）
上述のフィルムＣに対して、金属製ローラからなるカレンダ装置を用いて、３０ｋＮの圧力でカレンダ処理を行った。このとき、線粗さＲａ＝０．２μｍ、Ｓｍ＝１．９μｍ（株式会社キーエンス製形状解析レーザ顕微鏡ＶＫ−Ｘ１１０にて測定（ＪＩＳ−Ｂ−０６０１−１９９４））の粗面形状を有するＰＥＴフィルム２枚を、これらの粗面が上述のフィルムＣの表面および裏面と向き合うように共に搬送して、上述のフィルムＣの表面および裏面に粗面形状を転写形成した。
上述のカレンダ処理後、温度１５０℃の過熱蒸気槽を１２０秒間かけて通過させて、加熱処理を行った。加熱処理後のフィルムをフィルムＤとする。このフィルムＤが導電性フィルムである。【００８９】
次に、実施例１〜３７および比較例１〜１０について説明する。
実施例１〜３７および比較例１〜１０の導電性フィルムについては下記表１に示す通りに作製した。金属細線の線幅調整は、露光マスクで金属細線に相当するパターンの幅、露光量、露光波長、現像液、現像時間、ならびに現像温度現像条件の調整により、予め定められた線幅を得られる様に処理を実施した。露光量は露光照度および露光時間である。
（実施例１）
実施例１は、図４４に示す配線パターンを有する導電性フィルムとした。金属細線の線幅を３．０μｍとし、開口率は９８．０％であった。
（実施例２）
実施例２は、図４６に示す配線パターンを有する導電性フィルムとした。金属細線の線幅を３．０μｍとし、開口率は９８．０％であった。【００９０】
（実施例３）
実施例３は、図４８に示す配線パターンを有する導電性フィルムとした。金属細線の線幅を３．０μｍとし、開口率は９８．０％であった。
（実施例４）
実施例４は、図５０に示す配線パターンを有する導電性フィルムとした。金属細線の線幅を３．０μｍとし、開口率は９８．０％であった。
（実施例５）
実施例５は、図５２に示す配線パターンを有する導電性フィルムとした。金属細線の線幅を３．０μｍとし、開口率は９８．０％であった。【００９１】
（実施例６）
実施例６は、図５８に示す配線パターンを有する導電性フィルムとした。金属細線の線幅を３．０μｍとし、開口率は９８．０％であった。
（実施例７）
実施例７は、図６０に示す配線パターンを有する導電性フィルムとした。金属細線の線幅を３．０μｍとし、開口率は９８．０％であった。
（実施例８）
実施例８は、図６２に示す配線パターンを有する導電性フィルムとした。金属細線の線幅を３．０μｍとし、開口率は９８．０％であった。
（実施例９）
実施例９は、図６４に示す配線パターンを有する導電性フィルムとした。金属細線の線幅を３．０μｍとし、開口率は９８．０％であった。
（実施例１０）
実施例１０は、図６６に示す配線パターンを有する導電性フィルムとした。金属細線の線幅を３．０μｍとし、開口率は９８．０％であった。【００９２】
（実施例１１）
実施例１１は、図６８に示す配線パターンを有する導電性フィルムとした。金属細線の線幅を３．０μｍとし、開口率は９８．０％であった。
（実施例１２）
実施例１２は、図７０に示す配線パターンを有する導電性フィルムとした。金属細線の線幅を３．０μｍとし、開口率は９８．０％であった。
（実施例１３）
実施例１３は、図７４に示す配線パターンを有する導電性フィルムとした。金属細線の線幅を３．０μｍとし、開口率は９８．０％であった。
（実施例１４）
実施例１４は、図４５に示す配線パターンを有する導電性フィルムとした。金属細線の線幅を３．０μｍとし、開口率は９８．０％であった。
（実施例１５）
実施例１５は、図４３に示す配線パターンを有する導電性フィルムとした。金属細線の線幅を３．０μｍとし、開口率は９８．０％であった。
（実施例１６）
実施例１６は、図４７に示す配線パターンを有する導電性フィルムとした。金属細線の線幅を３．０μｍとし、開口率は９８．０％であった。
（実施例１７）
実施例１７は、図４９に示す配線パターンを有する導電性フィルムとした。金属細線の線幅を３．０μｍとし、開口率は９８．０％であった。【００９３】
（実施例１８）
実施例１８は、図５３に示す配線パターンを有する導電性フィルムとした。金属細線の線幅を３．０μｍとし、開口率は９８．０％であった。
（実施例１９）
実施例１９は、図５５に示す配線パターンを有する導電性フィルムとした。金属細線の線幅を３．０μｍとし、開口率は９８．０％であった。
（実施例２０）
実施例２０は、図５７に示す配線パターンを有する導電性フィルムとした。金属細線の線幅を３．０μｍとし、開口率は９８．０％であった。
（実施例２１）
実施例２１は、図５９に示す配線パターンを有する導電性フィルムとした。金属細線の線幅を３．０μｍとし、開口率は９８．０％であった。
（実施例２２）
実施例２２は、図６１に示す配線パターンを有する導電性フィルムとした。金属細線の線幅を３．０μｍとし、開口率は９８．０％であった。
（実施例２３）
実施例２３は、図６３に示す配線パターンを有する導電性フィルムとした。金属細線の線幅を３．０μｍとし、開口率は９８．０％であった。【００９４】
（実施例２４）
実施例２４は、図６５に示す配線パターンを有する導電性フィルムとした。金属細線の線幅を３．０μｍとし、開口率は９８．０％であった。
（実施例２５）
実施例２５は、図６７に示す配線パターンを有する導電性フィルムとした。金属細線の線幅を３．０μｍとし、開口率は９８．０％であった。
（実施例２６）
実施例２６は、図６９に示す配線パターンを有する導電性フィルムとした。金属細線の線幅を３．０μｍとし、開口率は９８．０％であった。
（実施例２７）
実施例２７は、図７３に示す配線パターンを有する導電性フィルムとした。金属細線の線幅を３．０μｍとし、開口率は９８．０％であった。
（実施例２８）
実施例２８は、図４８に示す配線パターンを有する導電性フィルムとした。金属細線の線幅を２．５μｍとし、開口率は９８．３％であった。
（実施例２９）
実施例２９は、図４８に示す配線パターンを有する導電性フィルムとした。金属細線の線幅を２．０μｍとし、開口率は９８．７％であった。
（実施例３０）
実施例３０は、図４８に示す配線パターンを有する導電性フィルムとした。金属細線の線幅を１．５μｍとし、開口率は９９．０％であった。【００９５】
（実施例３１）
実施例３１は、図４８に示す配線パターンを有する導電性フィルムとした。金属細線の線幅を１．０μｍとし、開口率は９９．３％であった。
（実施例３２）
実施例３２は、図４８に示す配線パターンを有する導電性フィルムとした。金属細線の線幅を０．５μｍとし、開口率は９９．７％であった。
（実施例３３）
実施例３２は、図４９に示す配線パターンを有する導電性フィルムとした。金属細線の線幅を２．５μｍとし、開口率は９８．３％であった。
（実施例３４）
実施例３４は、図４９に示す配線パターンを有する導電性フィルムとした。金属細線の線幅を２．０μｍとし、開口率は９８．７％であった。
（実施例３５）
実施例３５は、図４９に示す配線パターンを有する導電性フィルムとした。金属細線の線幅を１．５μｍとし、開口率は９９．０％であった。
（実施例３６）
実施例３６は、図４９に示す配線パターンを有する導電性フィルムとした。金属細線の線幅を１．０μｍとし、開口率は９９．３％であった。
（実施例３７）
実施例３７は、図４９に示す配線パターンを有する導電性フィルムとした。金属細線の線幅を０．５μｍとし、開口率は９９．７％であった。【００９６】
（比較例１）
比較例１は、図４２に示す配線パターンを有する導電性フィルムとした。金属細線の線幅を３．０μｍとし、開口率は９８．０％であった。
（比較例２）
比較例２は、図５４に示す配線パターンを有する導電性フィルムとした。金属細線の線幅を３．０μｍとし、開口率は９８．０％であった。
（比較例３）
比較例３は、図５６に示す配線パターンを有する導電性フィルムとした。金属細線の線幅を３．０μｍとし、開口率は９８．０％であった。
（比較例４）
比較例４は、図７０に示す配線パターンを有する導電性フィルムとした。金属細線の線幅を３．０μｍとし、開口率は９８．０％であった。【００９７】
（比較例５）
比較例５は、図５１に示す配線パターンを有する導電性フィルムとした。金属細線の線幅を３．０μｍとし、開口率は９８．０％であった。
（比較例６）
比較例６は、図７１に示す配線パターンを有する導電性フィルムとした。金属細線の線幅を３．０μｍとし、開口率は９８．０％であった。
（比較例７）
比較例７は、図７３に示す配線パターンを有する導電性フィルムとした。金属細線の線幅を３．０μｍとし、開口率は９８．０％であった。【００９８】
（比較例８）
比較例８は、図７６に示す配線パターンを有する導電性フィルムとした。金属細線の線幅を３．０μｍとし、開口率は９８．０％であった。
（比較例９）
比較例９は、図７６に示す配線パターンを有する導電性フィルムとした。金属細線の線幅を２．０μｍとし、開口率は９８．７％であった。
（比較例１０）
比較例１０は、図７６に示す配線パターンを有する導電性フィルムとした。金属細線の線幅を１．０μｍとし、開口率は９９．３％であった。
図７６に示す配線パターンは、金属細線３６により構成され、開口部１０４が菱形の第１の配線パターン１００と、金属細線３６により構成され、開口部１０４が菱形の第２の配線パターン１０２とからなるものとした。第１の配線パターン１００の菱形の開口部１０４と第２の配線パターン１０２の菱形の開口部１０４とは同じ大きさとした。開口部１０４の一辺の長さＰａは１５０μｍとした。
比較例８〜１０においては、モアレ視認性とノイズ視認性を両立するために、パターン作成時にバイアス角（第１の配線パターン１００の金属細線３６と第２の配線パターン１０２の金属細線３６の成す角）の異なる導電性フィルムを複数作製して準備し、その中でモデル汎用性の評価をＡとできる導電性フィルムを選択するという手順が含まれている。【００９９】
【表１】
2017126212.tif 000003
【０１００】
表１に示すように、実施例１〜３７は、比較例１〜１０に比して、モアレ視認性、ノイズ視認性、および光沢視認性について良好な結果が得られた。さらには、モデル汎用性もあり、表示ユニットの解像度によらず、モアレ視認性およびノイズ視認性について良好な結果が得られた。
比較例１〜７は変動係数が大きく、ノイズ視認性が劣っており、モアレの発生の抑制とノイズの発生の抑制を両立するものではなかった。比較例８〜１０は開口部が菱形で変動係数は０％であるが、光沢視認性が劣っていた。
第１の配線パターンがｔｙｐｅ０１ｅｄｇｅ（実施例１、１４）、ｔｙｐｅ０１ｓｔａｎ（実施例２、１６）、ｔｙｐｅ０２（実施例３、１７、２８〜３７）、ｔｙｐｅ０４（実施例５、１８）、ｔｙｐｅ０７（実施例６、２１）、ｔｙｐｅ０９（実施例８、２３）、ｔｙｐｅ１０（実施例９、２４）、ｔｙｐｅ１１（実施例１０、２５）、ｔｙｐｅ１２（実施例１１、２６）においては、重心パターンと垂直パターンのいずれか、または両方のパターンにおいて、モアレ視認性またはノイズ視認性について良好な結果が得られた。
【符号の説明】
【０１０１】
１０  導電性フィルム
１０ａ、１２ａ  表面
１２  保護層
１３  タッチセンサー
１４  検出部
１６  タッチパネル
１８  光学的透明層
２０  表示装置
２２  表示ユニット
２４  表示機器
２６  画素
２６ｂ  青色副画素
２６ｇ  緑色副画素
２６ｒ  赤色副画素
２７  ブラックマトリクス
２８  ブラックマトリクスパターン
３０、３１  透明基体
３０ａ、３１ａ  表面
３０ｂ  裏面
３０ｃ  一辺
３２  第１の導電部
３３  第１の周辺配線
３４  第２の導電部
３５  第２の周辺配線
３６  金属細線
３７  センサー領域
３８  接着層
３９  端子
４０、４０ａ、４０ｂ、４０ｃ、４０ｄ、４０ｅ、４０ｆ、４０ｇ、４０ｈ、４０ｊ、４０ｋ、４０ｍ、４０ｎ、４０ｐ、４０ｒ、４３  合同凸五角形（凸五角形）
４１、４１ａ、４１ｂ、４１ｃ、４１ｄ、４１ｅ、４１ｆ、４１ｇ、４１ｈ、４１ｊ、４１ｋ、４１ｍ、４１ｎ、４１ｐ、４１ｒ、４３ａ、５１、５３、５５、６２、６３  開口部
４２、４２ａ、４２ｂ、４２ｃ、４２ｄ、４２ｅ、４２ｆ、４２ｇ、４２ｈ、４２ｊ、４２ｋ、４２ｍ、４２ｎ、４２ｐ、４２ｒ、４３ｂ  第１の配線パターン
４３ｃ  繰り返し単位
４４  外形線
４５  領域
４４  外形線
４７  直線
５０、５２  第２の配線パターン
５７、５７ａ、５７ｂ、５７ｃ、５７ｄ  垂直二等分線
１００  第１の配線パターン
１０２  第２の配線パターン
１０４  開口部
６０  開口部群
Ｄ１  第１の方向
Ｄ２  第２の方向
Ｄ３  積層方向
Ｄｎ  垂直な方向
Ｇ  重心
Ｐｖ  垂直画素ピッチ
Ｐｈ  水平画素ピッチ
ｔ  厚み
ｗ  線幅
【図１】
2017126212.tif 000004
【図２】
2017126212.tif 000005
【図３】
2017126212.tif 000006
【図４】
2017126212.tif 000007
【図５】
2017126212.tif 000008
【図６】
2017126212.tif 000009
【図７】
2017126212.tif 000010
【図８】
2017126212.tif 000011
【図９】
2017126212.tif 000012
【図１０】
2017126212.tif 000013
【図１１】
2017126212.tif 000014
【図１２】
2017126212.tif 000015
【図１３】
2017126212.tif 000016
【図１４】
2017126212.tif 000017
【図１５】
2017126212.tif 000018
【図１６】
2017126212.tif 000019
【図１７】
2017126212.tif 000020
【図１８】
2017126212.tif 000021
【図１９】
2017126212.tif 000022
【図２０】
2017126212.tif 000023
【図２１】
2017126212.tif 000024
【図２２】
2017126212.tif 000025
【図２３】
2017126212.tif 000026
【図２４】
2017126212.tif 000027
【図２５】
2017126212.tif 000028
【図２６】
2017126212.tif 000029
【図２７】
2017126212.tif 000030
【図２８】
2017126212.tif 000031
【図２９】
2017126212.tif 000032
【図３０】
2017126212.tif 000033
【図３１】
2017126212.tif 000034
【図３２】
2017126212.tif 000035
【図３３】
2017126212.tif 000036
【図３４】
2017126212.tif 000037
【図３５】
2017126212.tif 000038
【図３６】
2017126212.tif 000039
【図３７】
2017126212.tif 000040
【図３８】
2017126212.tif 000041
【図３９】
2017126212.tif 000042
【図４０】
2017126212.tif 000043
【図４１】
2017126212.tif 000044
【図４２】
2017126212.tif 000045
【図４３】
2017126212.tif 000046
【図４４】
2017126212.tif 000047
【図４５】
2017126212.tif 000048
【図４６】
2017126212.tif 000049
【図４７】
2017126212.tif 000050
【図４８】
2017126212.tif 000051
【図４９】
2017126212.tif 000052
【図５０】
2017126212.tif 000053
【図５１】
2017126212.tif 000054
【図５２】
2017126212.tif 000055
【図５３】
2017126212.tif 000056
【図５４】
2017126212.tif 000057
【図５５】
2017126212.tif 000058
【図５６】
2017126212.tif 000059
【図５７】
2017126212.tif 000060
【図５８】
2017126212.tif 000061
【図５９】
2017126212.tif 000062
【図６０】
2017126212.tif 000063
【図６１】
2017126212.tif 000064
【図６２】
2017126212.tif 000065
【図６３】
2017126212.tif 000066
【図６４】
2017126212.tif 000067
【図６５】
2017126212.tif 000068
【図６６】
2017126212.tif 000069
【図６７】
2017126212.tif 000070
【図６８】
2017126212.tif 000071
【図６９】
2017126212.tif 000072
【図７０】
2017126212.tif 000073
【図７１】
2017126212.tif 000074
【図７２】
2017126212.tif 000075
【図７３】
2017126212.tif 000076
【図７４】
2017126212.tif 000077
【図７５】
2017126212.tif 000078
【図７６】
2017126212.tif 000079
【国際調査報告】
2017126212.tif 000080
2017126212.tif 000081
2017126212.tif 000082
2017126212.tif 000083